【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
一般式（１）：
［Ｙ１ＳＧ１ＳｉＺθ］ｍ［Ｙ２ＳＧ２ＳｉＺθＺβ］ｎ［Ｙ３ＳＧ３ＳｉＺβ３］ｏ［Ｙ４ＳＧ４ＳｉＺβ２Ｘ］ｐ［Ｙ５ＳＧ５ＳｉＺβＸ２］ｑ［Ｘ］ｒ  （１）
〔式中、
Ｇ１、Ｇ２、Ｇ３、Ｇ４およびＧ５の各々は独立して、アルキレン、アルケニレン、アリーレンおよびアラルキレン基からなる群より選択される、１５個までの炭素原子を含有するヒドロカルビレン基であり；
Ｘの各々は独立して、−Ｒ、−ＯＲ、−ＯＣ（＝Ｏ）Ｒ３、Ｈ−Ａ２Ｇ６（ＯＨ）（Ｏ−）、Ｒ１Ａ１Ｃ（＝Ｏ）Ａ２Ｇ６（ＯＨ）Ｏ−および［Ｒ１Ａ１Ｃ（＝Ｏ）Ａ２］２Ｇ６Ｏ−からなる群より選択され、ここで、Ａ１の各々は独立して、Ｒ１とカルボニル基の間の共有化学結合、酸素原子および−ＮＲ２−からなる群より選択され；Ａ２の各々は独立して、Ｇ６とカルボニル基の間の共有化学結合、酸素原子および−ＮＲ２−より選択され；Ｒの各々は独立して、１２個までの炭素原子を含有する直鎖、環状および分岐のアルキル、アルケニル、アリールおよびアラルキル基からなる群より選択され；Ｒ１の各々は独立して、水素および１８個までの炭素原子を含有する直鎖、環状もしくは分岐のアルキル、アルケニル、アリールおよびアラルキル基からなる群より選択され；Ｒ２の各々は独立して、水素、および１８個までの炭素原子を含有する、直鎖、環状もしくは分岐のアルキル、アルケニル、アリールおよびアラルキル基からなる群より選択され；Ｒ３の各々は独立して、水素、および１から２９個までの炭素原子を含有する、直鎖、環状もしくは分岐のアルキル、アルケニル、アリール、およびアラルキル基からなる群より選択され；そして、Ｇ６は独立して３から１５個の炭素原子のヒドロカルビレン基であり；
Ｙ１、Ｙ２、Ｙ３、Ｙ４およびＹ５の各々は独立して、水素およびアシル基、Ｒ３Ｃ（＝Ｏ）−より選択され、ここでＲ３の各々は独立して、水素および３０個までの炭素原子を含有する、直鎖、環状もしくは分岐のアルキル、アルケニル、アリール、およびアラルキル基からなる群より選択され；
Ｚβの各々は二つのケイ素原子の間の架橋構造を形成し、［Ｒ１Ａ１Ｃ（＝Ｏ）Ａ２Ｇ６（Ｏ−）２］０．５および［Ｈ−Ａ２Ｇ６（Ｏ−）２］０．５からなる群より選択され、ここでＡ１の各々は独立して、Ｒ１とカルボニル基の間の共有化学結合、酸素原子および−ＮＲ２−からなる群より選択され；Ａ２の各々は独立して、Ｇ６とカルボニル基の間の共有化学結合、酸素原子および−ＮＲ２−からなる群より選択され；Ｒ１の各々は独立して、水素および１８個までの炭素原子を含有する、直鎖、環状もしくは分岐のアルキル、アルケニル、アリールおよびアラルキル基からなる群より選択され；それぞれのＲ２は独立して、水素および１８個までの炭素原子を含有する、直鎖、環状もしくは分岐のアルキル、アルケニル、アリールおよびアラルキル基からなる群より選択され；そして、Ｇ６の各々は独立して、３から１５個の炭素原子のヒドロカルビレン基であり；
Ｚθの各々は、ケイ素原子と環状構造を形成し、独立して、Ｒ１Ａ１Ｃ（＝Ｏ）Ａ２Ｇ６（Ｏ−）２およびＨ−Ａ２Ｇ６（Ｏ−）２からなる群より選択され、ここでＡ１の各々は独立して、Ｒ１とカルボニル基の間の共有化学結合、酸素原子および−ＮＲ２−からなる群より選択され；Ａ２の各々は独立して、Ｇ６とカルボニル基の間の共有化学結合、酸素原子および−ＮＲ２−からなる群より選択され；Ｒ１の各々は独立して、水素および１８個までの炭素原子を含有する、直鎖、環状もしくは分岐のアルキル基、アルケニル基、アリール基およびアラルキル基からなる群より選択され；Ｒ２の各々は独立して、水素および１８個までの炭素原子を含有する、直鎖、環状もしくは分岐のアルキル基、アルケニル基、アリール基およびアラルキル基からなる群より選択され；そしてＧ６の各々は独立して、３から１５個の炭素原子のヒドロカルビレン基であり；
下付文字ｍ、ｎ、ｏ、ｐ、ｑおよびｒの各々は独立して整数であり、ここでｍは０もしくは１であり;ｎは０から１８であり；ｏは０から２０であり；およびｐは０から２０であり；ｑは０から２０であり；およびｒは０もしくは１であり、但し
（ｉ）ｍが１であるとき、ｒが１でありかつｎ＋ｏ＋ｐ＋ｑは０である。
（ｉｉ）ｍが０であるとき、ｒが０でありかつｎ＋ｏ＋ｐ＋ｑは２と等しいかもしくは２より大きい。
そして
（ｉｉｉ）シランは、構造［Ｒ１Ａ１Ｃ（＝Ｏ）Ａ２Ｇ６（Ｏ−）２］０．５のＺβの少なくとも一つもしくは構造Ｒ１Ａ１Ｃ（＝Ｏ）Ａ２Ｇ６（Ｏ−）２のＺθの少なくとも一つを含有する。
という条件である〕
の硫黄含有シラン。
【請求項２】
Ｇ１、Ｇ２、Ｇ３、Ｇ４およびＧ５の各々が独立して、１から６個の炭素原子の直鎖もしくは分岐のアルキレン基を含有するヒドロカルビレン基であり；Ｘの各々が独立して、−Ｒ、［Ｒ１Ａ１Ｃ（＝Ｏ）Ａ２］２Ｇ６Ｏ−およびＲ１Ａ１Ｃ（＝Ｏ）Ａ２Ｇ６（ＯＨ）Ｏ−からなる群より選択され、ここでそれぞれのＡ１がＲ１とカルボニル基の間の共有結合であり；それぞれのＡ２が酸素原子であり；それぞれのＲが独立して１から６個の炭素原子を含有する直鎖アルキル基であり；それぞれのＲ１が独立して２から１２個の炭素原子を含有するアルキル基であり；それぞれのＲ２が独立して水素および１から６個の炭素原子を含有するアルキル基からなる群より選択され；そしてＧ６が独立して３から６個の炭素原子の三価のアルキレン基であり、アルカンより誘導されると考えられ；
Ｙ１、Ｙ２、Ｙ３、Ｙ４およびＹ５の各々が独立して、水素およびアシル基、Ｒ３Ｃ（＝Ｏ）−より選択され、ここでＲ３が６から１２個の炭素原子のアルキル基であり；
Ｚβの各々が二つのケイ素原子の間の架橋構造を形成し、独立して［Ｒ１Ａ１Ｃ（＝Ｏ）Ａ２Ｇ６（Ｏ−）２］０．５であり、ここでそれぞれのＡ１が独立して、Ｒ１とカルボニル基の間の共有化学結合からなる群より選択され；それぞれのＡ２が酸素であり；それぞれのＲ１が独立して、２から１２個までの炭素原子を含有するアルキル基であり；そして、それぞれのＧ６が独立して、３から６個の三価のアルキレン基であり、アルカンから誘導されると考えられ；
Ｚθの各々が、ケイ素原子と環状構造を形成し、独立して、Ｒ１Ａ１Ｃ（＝Ｏ）Ａ２Ｇ６（Ｏ−）２であり、ここでそれぞれのＡ１が独立して、Ｒ１とカルボニル基の間の共有化学結合からなる群より選択され；それぞれのＡ２が酸素原子であり；それぞれのＲ１が独立して、２から１２個までの炭素原子を含有するアルキル基であり；そしてＧ６が独立して、３から６個の炭素原子の三価のアルキレン基であり、アルカンより誘導される、
請求項１に記載の硫黄含有シラン。
【請求項３】
ｍが１であり、ｒが１であり、そしてｎ＋ｏ＋ｐ＋ｑが０である、請求項１に記載の硫黄含有シラン。
【請求項４】
ｍが０であり、ｒが０であり、そしてｎ＋ｏ＋ｐ＋ｑが２と等しいかもしくは２より大きい、請求項１に記載の硫黄含有シラン。
【請求項５】
Ｘが［Ｒ１Ａ１Ｃ（＝Ｏ）Ａ２］２Ｇ６Ｏ−およびＲ１Ａ１Ｃ（＝Ｏ）Ａ２Ｇ６（ＯＨ）Ｏ−であり、ここでそれぞれのＡ１がＲ１とカルボニル基の間の共有結合であり；それぞれのＡ２が酸素原子であり；それぞれのＲが独立して１から６個の炭素原子を含有する直鎖アルキル基であり；それぞれのＲ１が独立して２から１２個の炭素原子を含有するアルキル基であり；それぞれのＲ２が独立して、水素および１から６個の炭素原子を含有するアルキル基からなる群より選択され；そしてＧ６が独立して３から６個の炭素原子の三価のアルキレン基であり、アルカンより誘導される、請求項１に記載の硫黄含有シラン。
【請求項６】
Ｒ１がオクチルでありそしてＧ６がＣＨ３ＣＨ２（ＣＨ２−）３である、請求項５に記載の硫黄含有シラン。
【請求項７】
Ｙ１、Ｙ２、Ｙ３、Ｙ４およびＹ５が水素である、請求項１に記載の硫黄含有シラン。
【請求項８】
ヘキサン酸２−（３−ブチリルスルファニル−プロピル）−５−エチル−２−メチル−［１，３，２］ジオキサシリナン−５−イルエステル、ヘキサン酸２−（３−ブチリルスルファニル−プロピル）−５−エチル−２−エトキシ−［１，３，２］ジオキサシリナン−５−イルエステル、ヘキサン酸２−（３−ブチリルスルファニル−プロピル）−２−（３−ヘキサノイルオキシ−４−ヒドロキシ−プロポキシ）−［１，３，２］ジオキサシリナン−５−イルエステル、オクタン酸２−（３−ヘキサノイルオキシメチル−４−ヒドロキシ−３−メチル−プロポキシ）−２−（３−ヘキサノイルスルファニル−プロピル）−５−メチル−［１，３，２］ジオキサシリナン−５−イルメチルエステル、オクタン酸２−（３−ヘキサノイルオキシメチル−４−ヒドロキシ−３−メチル−プロポキシ）−２−（３−メルカプト−プロピル）−５−メチル−［１，３，２］ジオキサシリナン−５−イルメチルエステル、２−エチル−ヘキサン酸２−［３−（２−エチル−ヘキサノイルオキシメチル）−４−ヒドロキシ−３−メチル−プロポキシ］−２−［３−（２−エチル−ヘキサノイルスルファニル）−プロピル］−５−メチル−［１，３，２］ジオキサシリナン−５−イルメチルエステル、２−エチル−ヘキサン酸２−［４−（２−エチル−ヘキサノイルオキシ）−３−メチル−ブトキシ］−２−［３−（２−エチル−ヘキサノイルスルファニル）−プロピル］−５−メチル−［１，３，２］ジオキサシリナン−５−イルメチルエステル、オクタン酸５−エチル−２−（３−メルカプト−プロピル）−２−メチル−［１，３，２］ジオキサシリナン−５−イルエステル、オクタン酸２−エトキシ−５−エチル−２−（３−メルカプト−プロピル）−［１，３，２］ジオキサシリナン−５−イルエステル、オクタン酸２−（２，２−ビス−ヒドロキシメチル−ブトキシ）−５−エチル−２−（３−メルカプト−プロピル）−［１，３，２］ジオキサシリナン−５−イルエステル、オクタン酸５−エチル−２−（２−ヒドロキシメチル−２−オクタノイルオキシメチル−ブトキシ）−２−（３−メルカプト−プロピル）−［１，３，２］ジオキサシリナン−５−イルエステル、オクタン酸２−（２，２−ビス−オクタノイルオキシメチル−ブトキシ）−５−エチル−２−（３−メルカプト−プロピル）−［１，３，２］ジオキサシリナン−５−イルエステル、オクタン酸２−（２，２−ビス−オクタノイルオキシメチル−ブトキシ）−５−エチル−２−（３−オクタノイルスルファニル−プロピル）−［１，３，２］ジオキサシリナン−５−イルエステル、オクタン酸５−エチル−２−（２−ヒドロキシメチル−２−オクタノイルオキシメチル−ブトキシ）−２−（３−オクタノイルスルファニル−プロピル）−［１，３，２］ジオキサシリナン−５−イルエステル、オクタン酸５−エチル−２−｛２−［５−エチル−５−ヒドロキシメチル−２−（３―メルカプト−プロピル）−［１，３，２］ジオキサシリナン−２−イルオキシメチル］−２−オクタノイルオキシメチル−ブトキシ｝−２−（３−オクタノイルスルファニル−プロピル）−［１，３，２］ジオキサシリナン−５−イルエステル、オクタン酸５−エチル−２−｛２−［５−エチル−５−オクタノイルオキシメチル−２−（３−オクタノイルスルファニル−プロピル）−［１，３，２］ジオキサシリナン−２−イルオキシメチル］−２−オクタノイルオキシメチル−ブトキシ｝−２−（３−オクタノイルスルファニル−プロピル）−［１，３，２］ジオキサシリナン−５−イルエステル、オクタンチオ酸３−（５−エチル−２−｛２−エチル−４−（３−エチル−３−メチル−ヘプタノイルアミノ）−２−（オクタノイルアミノ−メチル）−３−［２−（３−オクタノイルスルファニル−プロピル）−［１，３，２］ジオキサシリナン−２−イルオキシ］−ブトキシ｝−５−オクタノイルアミノ−［１，３，２］ジオキサシリナン−２−イル）−プロピルエステル、オクタンチオ酸３−（５−エチル−２−｛２−エチル−４−ヘキシルオキシカルボニルオキシ−２−ヘキシルオキシカルボニルオキシメチル−３−［２−（３−オクタノイルスルファニル−プロピル）−［１，３，２］ジオキサシリナン−２−イルオキシ］−ブトキシ｝−５−ヘキシルオキシカルボニルオキシメチル−［１，３，２］ジオキサシリナン−２−イル）−プロピルエステル、オクタンチオ酸３−（５−エチル−２−｛２−エチル−４−ヘキシルカルバモイルオキシ−２−ヘキシルカルバモイルオキシメチル−３−［２−（３−オクタノイルスルファニル−プロピル）−［１，３，２］ジオキサシリナン−２−イルオキシ］−ブトキシ｝−５−ヘキシルカルバモイルオキシメチル−［１，３，２］ジオキサシリナン−２−イル）−プロピルエステル、オクタンチオ酸３−（５−エチル−２−｛２−エチル−４−ヘキシルカルバモイルオキシ−２−ヘキシルカルバモイルオキシメチル−３−［２−（３−メルカプト−プロピル）−［１，３，２］ジオキサシリナン−２−イルオキシ］−ブトキシ｝−５−ヘキシルカルバモイルオキシメチル−［１，３，２］ジオキサシリナン−２−イル）−プロピルエステル、酢酸２−［エトキシ−（４−メルカプト−ブチル）−メチル−シラニルオキシメチル］−２−［エトキシ−（３−メルカプト−プロピル）−メチル−シラニルオキシメチル］−ブチルエステル、Ｎ−｛２−［エトキシ−（４−メルカプト−ブチル）−メチル−シラニルオキシメチル］−２−［エトキシ−（３−メルカプト−プロピル）−メチル−シラニルオキシメチル］−ブチル｝−アセトアミド、炭酸２−［エトキシ−（４−メルカプト−ブチル）−メチル−シラニルオキシメチル］−２−［エトキシ−（３−メルカプト−プロピル）−メチル−シラニルオキシメチル］−ブチルエステルプロピルエステル、チオ酢酸Ｓ−［３−（エトキシ−｛２−［エトキシ−（４−メルカプト−ブチル）−メチル−シラニルオキシメチル］−２−プロポキシカルボニルオキシメチル−ブトキシ｝−メチル−シラニル）−プロピル］エステル、チオ酢酸Ｓ−［３−（エトキシ−｛２−［エトキシ−（４−メルカプト−ブチル）−エトキシ−シラニルオキシメチル］−２−プロポキシカルボニルオキシメチル−ブトキシ｝−エトキシ−シラニル）−プロピル］エステル、酢酸２−｛２−アセトキシメチル−２−［｛２−アセトキシメチル−２−［エトキシ−（３−メルカプト−プロピル）−メチル−シラニルオキシメチル］−ブトキシ｝−（３−アセチルスルファニル−プロピル）−メチル−シラニルオキシメチル］−ブトキシ｝−５−エチル−２−（３−メルカプト−プロピル）−［１，３，２］ジオキサシリナン−５−イルメチルエステル、オクタン酸２−｛２−オクタノイルオキシメチル−２−［｛２−オクタノイルオキシメチル−２−［エトキシ−（３−メルカプト−プロピル）−メチル−シラニルオキシメチル］−ブトキシ｝−（３−オクタノイルスルファニル−プロピル）−メチル−シラニルオキシメチル］−ブトキシ｝−５−エチル−２−（３−メルカプト−プロピル）−［１，３，２］ジオキサシリナン−５−イルメチルエステル、酢酸２−［｛２−アセトキシメチル−２−［エトキシ−（３−メルカプト−プロピル）−エトキシ−シラニルオキシメチル］−ブトキシ｝−（３−アセチルスルファニル−プロピル）−エトキシ−シラニルオキシメチル］−２−［エトキシ−（３−メルカプト−プロピル）−メチル−シラニルオキシメチル］−ブチルエステル、酢酸２−［｛２−アセトキシメチル−２−［エトキシ−（３−メルカプト−プロピル）−メチル−シラニルオキシメチル］−ブトキシ｝−（３−アセチルスルファニル−プロピル）−メチル−シラニルオキシメチル］−２−［（３−アセチルスルファニル−プロピル）−エトキシ−メチル−シラニルオキシメチル］−ブチルエステル、オクタン酸２−［｛２−オクタノイルオキシメチル−２−［エトキシ−（３−メルカプト−プロピル）−エトキシ−シラニルオキシメチル］−ブトキシ｝−（３−オクタノイルスルファニル−プロピル）−メチル−シラニルオキシメチル］−２−［（３−オクタノイルスルファニル−プロピル）−ジエトキシ−シラニルオキシメチル］−ブチルエステル、酢酸２，２−ビス−［（３−アセチルスルファニル−プロピル）−（２，２−ビス−ヒドロキシメチル−ブトキシ）−メチル−シラニルオキシメチル］−ブチルエステル、酢酸２，２−ビス−［（３−アセチルスルファニル−プロピル）−（２，２−ビス−ヒドロキシメチル−ブトキシ）−エトキシ−シラニルオキシメチル］−ブチルエステル、オクタン酸２−［（３−オクタノイルスルファニル−プロピル）−（２，２−ビス−ヒドロキシメチル−ブトキシ）−エチル−シラニルオキシメチル］−２−［（２，２−ビス−ヒドロキシメチル−ブトキシ）−（３−メルカプト−プロピル）−メチル−シラニルオキシメチル］−ブチルエステル、オクタン酸２−［（３−オクタノイルスルファニル−プロピル）−エトキシ−（２，２−ビス−ヒドロキシメチル−ブトキシ）−シラニルオキシメチル］−２−［（２，２−ビス−ヒドロキシメチル−ブトキシ）−（３−メルカプト−プロピル）−エトキシ−シラニルオキシメチル］−ブチルエステル、オクタン酸２−［エトキシメチル−（２，２−ビス−オクタノイルオキシメチル−ブトキシ）−（３−オクタノイルスルファニル−プロピル）−シラニルオキシメチル］−２−［（２，２−ビス−オクタノイルオキシメチル−ブトキシ）−（３−メルカプト−プロピル）−エトキシ−シラニルオキシメチル］−ブチルエステルからなる群より選択される少なくとも一つのシランである、請求項１に記載の硫黄含有シラン。
【請求項９】
請求項１の一般式（１）の硫黄含有シランの部分的な加水分解物から実質的に完全な加水分解物。
【請求項１０】
ａ）一般式（２）、（３）、（４）、（５）および（６）の少なくとも一つの硫黄含有シラン：
（Ｙ１Ｓ）−Ｇ１−（ＳｉＸ１Ｘ２Ｘ３）    （２）
（Ｙ２Ｓ）−Ｇ２−（ＳｉＸ１Ｘ２Ｘ３）    （３）
（Ｙ３Ｓ）−Ｇ３−（ＳｉＸ１Ｘ２Ｘ３）    （４）
（Ｙ４Ｓ）−Ｇ４−（ＳｉＸ１Ｘ２Ｘ３）    （５）
（Ｙ５Ｓ）−Ｇ５−（ＳｉＸ１Ｘ２Ｘ３）    （６）
〔式中、
Ｇ１、Ｇ２、Ｇ３、Ｇ４およびＧ５の各々は独立して、アルキレン、アルケニレン、アリーレンおよびアラルキレンからなる群より選択される、１から１５個までの炭素原子を含有するヒドロカルビレン基であり；
Ｘ１の各々は独立して、−Ｃｌ、−Ｂｒ、Ｒ３Ｏ−、Ｒ３Ｃ（＝Ｏ）Ｏ−、Ｒ３２Ｃ＝ＮＯ−およびＲ３２ＮＯ−からなる群より選択され、ここで、それぞれのＲ３は独立して、水素、および３０個までの炭素原子を含有する、直鎖、環状もしくは分岐のアルキル、アルケニル、アリール、およびアラルキル基からなる群より選択され；
Ｘ２およびＸ３の各々は独立して、−Ｃｌ、−Ｂｒ、Ｒ３Ｏ−、Ｒ３Ｃ（＝Ｏ）Ｏ−、Ｒ３２Ｃ＝ＮＯ−、Ｒ３２ＮＯ−およびＲからなる群より選択され、ここでＲの各々は独立して、１から１２個までの炭素原子を含有する、直鎖、環状もしくは分岐のアルキル、アルケニル、アリールおよびアラルキル基からなる群より選択され、そしてＲ３の各々は独立して、水素、および３０個までの炭素原子を含有する、直鎖、環状および分岐のアルキル、アルケニル、アリール、およびアラルキル基からなる群より選択され；
Ｙ１、Ｙ２、Ｙ３、Ｙ４およびＹ５の各々は独立して、水素およびアシル基、Ｒ３Ｃ（＝Ｏ）−からなる群より選択され、ここでＲ３の各々は独立して、水素および３０個までの炭素原子を含有する、直鎖、環状および分岐のアルキル、アルケニル、アリール、およびアラルキル基からなる群より選択される〕
と、
ｂ）一般式（７）：
Ｒ１Ａ１Ｃ（＝Ｏ）Ａ２Ｇ６（ＯＨ）２    （７）
〔式中、Ａ１は、Ｒ１とカルボニル基の間の共有化学結合、酸素原子および−ＮＲ２−からなる群より選択され；Ａ２は、Ｇ６とカルボニル基の間の共有化学結合、酸素原子および−ＮＲ２−からなる群より選択され；Ｒ１は、水素および１８個までの炭素原子を含有する、直鎖、環状および分岐のアルキル、アルケニル、アリールおよびアラルキル基からなる群より選択され；Ｒ２は水素および１８個までの炭素原子を含有する、直鎖、環状もしくは分岐のアルキル、アルケニル、アリールおよびアラルキル基からなる群より選択され；そして、Ｇ６は、３から１５個の炭素原子のヒドロカルビレン基である〕
のジヒドロキシル含有化合物の一つもしくはそれ以上と反応させ、式（１）の硫黄含有シランを作製するステップを含有するプロセスによって調製される、請求項１に記載の一般式（１）の硫黄含有シランを調製するためのプロセス。
【請求項１１】
式（２）から（６）までの硫黄含有シランが
一般式（８）：
［Ｒ１Ａ１Ｃ（＝Ｏ）Ａ２］２Ｇ６ＯＨ    （８）
〔式中、Ａ１の各々は独立して、Ｒ１とカルボニル基の間の共有化学結合、酸素原子および−ＮＲ２−からなる群より選択され；Ａ２の各々は独立して、Ｇ６とカルボニル基の間の共有化学結合、酸素原子および−ＮＲ２−からなる群より選択され；Ｒ１の各々は独立して、水素および１８個までの炭素原子を含有する、直鎖、環状もしくは分岐のアルキル基、アルケニル基、アリール基およびアラルキル基からなる群より選択され；Ｒ２の各々は独立して、水素および１８個までの炭素原子を含有する、直鎖、環状もしくは分岐のアルキル基、アルケニル基、アリール基およびアラルキル基からなる群より選択され；そしてＧ６は、３から１５個の炭素原子のヒドロカルビレン基である〕
の一つもしくはそれ以上のモノヒドロキシル含有化合物とさらに反応する、請求項１０に記載のプロセス。
【請求項１２】
式（２）から（６）までの硫黄含有シランが一般式（９）：
Ｈ−Ａ２Ｇ６（ＯＨ）２    （９）
〔式中、Ａ２は、酸素原子および−ＮＲ２−からなる群より選択され；Ｒ２は、水素および１０個までの炭素原子を含有する、直鎖、環状および分岐のアルキル基、アルケニル基、アリール基およびアラルキル基からなる群より選択され；そしてＧ６は独立して、３から１５個の炭素原子のヒドロカルビレン基である〕
の一つもしくはそれ以上のジヒドロキシル−および／もしくはトリヒドロキシル−含有化合物とさらに反応する、請求項１０に記載のプロセス。
【請求項１３】
前記プロセスが、
ａ）薄膜反応器中で、少なくとも一つの式（２）、（３）、（４）、（５）および／もしくは（６）のシランの混合物を含有する薄膜反応メディウムと、少なくとも一つの式（７）の、そして任意選択で式（８）および／もしくは（９）の、ポリヒドロキシ含有化合物とを、そして任に選択でエステル交換触媒とを反応させ、環状および／もしくは架橋ジアルコキシ基を含有するシランと副産物のモノアルコールとを提供するステップ；
ｂ）薄膜から副産物のモノアルコールを揮発させ反応を推進するステップ；
ｃ）任意選択で副産物のモノアルコールを回収するステップ；
ｄ）反応産物を回収するステップ；
ｅ）任意選択で、反応メディウムを中和し、その中のシラン産物の貯蔵安定性を向上させるステップ
を含有する連続操作によって実施される、請求項１０に記載のプロセス。
【請求項１４】
０から２００℃の範囲の温度で、そして絶対気圧が１３．３Ｐａから２６６．６ｋＰａに保たれて前記反応が実施される、請求項１０に記載のプロセス。
【請求項１５】
触媒として効果のある量の少なくとも一つのエステル交換触媒の存在下で行われる、請求項１０のプロセス。
【請求項１６】
前記プロセスが、ヘキサン酸２−（３−ブチリルスルファニル−プロピル）−５−エチル−２−メチル−［１，３，２］ジオキサシリナン−５−イルエステル、ヘキサン酸２−（３−ブチリルスルファニル−プロピル）−５−エチル−２−エトキシ−［１，３，２］ジオキサシリナン−５−イルエステル、ヘキサン酸２−（３−ブチリルスルファニル−プロピル）−２−（３−ヘキサノイルオキシ−４−ヒドロキシ−プロポキシ）−［１，３，２］ジオキサシリナン−５−イルエステル、オクタン酸２−（３−ヘキサノイルオキシメチル−４−ヒドロキシ−３−メチル−プロポキシ）−２−（３−ヘキサノイルスルファニル−プロピル）−５−メチル−［１，３，２］ジオキサシリナン−５−イルメチルエステル、オクタン酸２−（３−ヘキサノイルオキシメチル−４−ヒドロキシ−３−メチル−プロポキシ）−２−（３−メルカプト−プロピル）−５−メチル−［１，３，２］ジオキサシリナン−５−イルメチルエステル、２−エチル−ヘキサン酸２−［３−（２−エチル−ヘキサノイルオキシメチル）−４−ヒドロキシ−３−メチル−プロポキシ］−２−［３−（２−エチル−ヘキサノイルスルファニル）−プロピル］−５−メチル−［１，３，２］ジオキサシリナン−５−イルメチルエステル、２−エチル−ヘキサン酸２−［４−（２−エチル−ヘキサノイルオキシ）−３−メチル−ブトキシ］−２−［３−（２−エチル−ヘキサノイルスルファニル）−プロピル］−５−メチル−［１，３，２］ジオキサシリナン−５−イルメチルエステル、オクタン酸５−エチル−２−（３−メルカプト−プロピル）−２−メチル−［１，３，２］ジオキサシリナン−５−イルエステル、オクタン酸２−エトキシ−５−エチル−２−（３−メルカプト−プロピル）−［１，３，２］ジオキサシリナン−５−イルエステル、オクタン酸２−（２，２−ビス−ヒドロキシメチル−ブトキシ）−５−エチル−２−（３−メルカプト−プロピル）−［１，３，２］ジオキサシリナン−５−イルエステル、オクタン酸５−エチル−２−（２−ヒドロキシメチル−２−オクタノイルオキシメチル−ブトキシ）−２−（３−メルカプト−プロピル）−［１，３，２］ジオキサシリナン−５−イルエステル、オクタン酸２−（２，２−ビス−オクタノイルオキシメチル−ブトキシ）−５−エチル−２−（３−メルカプト−プロピル）−［１，３，２］ジオキサシリナン−５−イルエステル、オクタン酸２−（２，２−ビス−オクタノイルオキシメチル−ブトキシ）−５−エチル−２−（３−オクタノイルスルファニル−プロピル）−［１，３，２］ジオキサシリナン−５−イルエステル、オクタン酸５−エチル−２−（２−ヒドロキシメチル−２−オクタノイルオキシメチル−ブトキシ）−２−（３−オクタノイルスルファニル−プロピル）−［１，３，２］ジオキサシリナン−５−イルエステル、オクタン酸５−エチル−２−｛２−［５−エチル−５−ヒドロキシメチル−２−（３―メルカプト−プロピル）−［１，３，２］ジオキサシリナン−２−イルオキシメチル］−２−オクタノイルオキシメチル−ブトキシ｝−２−（３−オクタノイルスルファニル−プロピル）−［１，３，２］ジオキサシリナン−５−イルエステル、オクタン酸５−エチル−２−｛２−［５−エチル−５−オクタノイルオキシメチル−２−（３−オクタノイルスルファニル−プロピル）−［１，３，２］ジオキサシリナン−２−イルオキシメチル］−２−オクタノイルオキシメチル−ブトキシ｝−２−（３−オクタノイルスルファニル−プロピル）−［１，３，２］ジオキサシリナン−５−イルエステル、オクタンチオ酸３−（５−エチル−２−｛２−エチル−４−（３−エチル−３−メチル−ヘプタノイルアミノ）−２−（オクタノイルアミノ−メチル）−３−［２−（３−オクタノイルスルファニル−プロピル）−［１，３，２］ジオキサシリナン−２−イルオキシ］−ブトキシ｝−５−オクタノイルアミノ−［１，３，２］ジオキサシリナン−２−イル）−プロピルエステル、オクタンチオ酸３−（５−エチル−２−｛２−エチル−４−ヘキシルオキシカルボニルオキシ−２−ヘキシルオキシカルボニルオキシメチル−３−［２−（３−オクタノイルスルファニル−プロピル）−［１，３，２］ジオキサシリナン−２−イルオキシ］−ブトキシ｝−５−ヘキシルオキシカルボニルオキシメチル−［１，３，２］ジオキサシリナン−２−イル）−プロピルエステル、オクタンチオ酸３−（５−エチル−２−｛２−エチル−４−ヘキシルカルバモイルオキシ−２−ヘキシルカルバモイルオキシメチル−３−［２−（３−オクタノイルスルファニル−プロピル）−［１，３，２］ジオキサシリナン−２−イルオキシ］−ブトキシ｝−５−ヘキシルカルバモイルオキシメチル−［１，３，２］ジオキサシリナン−２−イル）−プロピルエステル、オクタンチオ酸３−（５−エチル−２−｛２−エチル−４−ヘキシルカルバモイルオキシ−２−ヘキシルカルバモイルオキシメチル−３−［２−（３−メルカプト−プロピル）−［１，３，２］ジオキサシリナン−２−イルオキシ］−ブトキシ｝−５−ヘキシルカルバモイルオキシメチル−［１，３，２］ジオキサシリナン−２−イル）−プロピルエステル、酢酸２−［エトキシ−（４−メルカプト−ブチル）−メチル−シラニルオキシメチル］−２−［エトキシ−（３−メルカプト−プロピル）−メチル−シラニルオキシメチル］−ブチルエステル、Ｎ−｛２−［エトキシ−（４−メルカプト−ブチル）−メチル−シラニルオキシメチル］−２−［エトキシ−（３−メルカプト−プロピル）−メチル−シラニルオキシメチル］−ブチル｝−アセトアミド、炭酸２−［エトキシ−（４−メルカプト−ブチル）−メチル−シラニルオキシメチル］−２−［エトキシ−（３−メルカプト−プロピル）−メチル−シラニルオキシメチル］−ブチルエステルプロピルエステル、チオ酢酸Ｓ−［３−（エトキシ−｛２−［エトキシ−（４−メルカプト−ブチル）−メチル−シラニルオキシメチル］−２−プロポキシカルボニルオキシメチル−ブトキシ｝−メチル−シラニル）−プロピル］エステル、チオ酢酸Ｓ−［３−（エトキシ−｛２−［エトキシ−（４−メルカプト−ブチル）−エトキシ−シラニルオキシメチル］−２−プロポキシカルボニルオキシメチル−ブトキシ｝−エトキシ−シラニル）−プロピル］エステル、酢酸２−｛２−アセトキシメチル−２−［｛２−アセトキシメチル−２−［エトキシ−（３−メルカプト−プロピル）−メチル−シラニルオキシメチル］−ブトキシ｝−（３−アセチルスルファニル−プロピル）−メチル−シラニルオキシメチル］−ブトキシ｝−５−エチル−２−（３−メルカプト−プロピル）−［１，３，２］ジオキサシリナン−５−イルメチルエステル、オクタン酸２−｛２−オクタノイルオキシメチル−２−［｛２−オクタノイルオキシメチル−２−［エトキシ−（３−メルカプト−プロピル）−メチル−シラニルオキシメチル］−ブトキシ｝−（３−オクタノイルスルファニル−プロピル）−メチル−シラニルオキシメチル］−ブトキシ｝−５−エチル−２−（３−メルカプト−プロピル）−［１，３，２］ジオキサシリナン−５−イルメチルエステル、酢酸２−［｛２−アセトキシメチル−２−［エトキシ−（３−メルカプト−プロピル）−エトキシ−シラニルオキシメチル］−ブトキシ｝−（３−アセチルスルファニル−プロピル）−エトキシ−シラニルオキシメチル］−２−［エトキシ−（３−メルカプト−プロピル）−メチル−シラニルオキシメチル］−ブチルエステル、酢酸２−［｛２−アセトキシメチル−２−［エトキシ−（３−メルカプト−プロピル）−メチル−シラニルオキシメチル］−ブトキシ｝−（３−アセチルスルファニル−プロピル）−メチル−シラニルオキシメチル］−２−［（３−アセチルスルファニル−プロピル）−エトキシ−メチル−シラニルオキシメチル］−ブチルエステル、オクタン酸２−［｛２−オクタノイルオキシメチル−２−［エトキシ−（３−メルカプト−プロピル）−エトキシ−シラニルオキシメチル］−ブトキシ｝−（３−オクタノイルスルファニル−プロピル）−メチル−シラニルオキシメチル］−２−［（３−オクタノイルスルファニル−プロピル）−ジエトキシ−シラニルオキシメチル］−ブチルエステル、酢酸２，２−ビス−［（３−アセチルスルファニル−プロピル）−（２，２−ビス−ヒドロキシメチル−ブトキシ）−メチル−シラニルオキシメチル］−ブチルエステル、酢酸２，２−ビス−［（３−アセチルスルファニル−プロピル）−（２，２−ビス−ヒドロキシメチル−ブトキシ）−エトキシ−シラニルオキシメチル］−ブチルエステル、オクタン酸２−［（３−オクタノイルスルファニル−プロピル）−（２，２−ビス−ヒドロキシメチル−ブトキシ）−エチル−シラニルオキシメチル］−２−［（２，２−ビス−ヒドロキシメチル−ブトキシ）−（３−メルカプト−プロピル）−メチル−シラニルオキシメチル］−ブチルエステル、オクタン酸２−［（３−オクタノイルスルファニル−プロピル）−エトキシ−（２，２−ビス−ヒドロキシメチル−ブトキシ）−シラニルオキシメチル］−２−［（２，２−ビス−ヒドロキシメチル−ブトキシ）−（３−メルカプト−プロピル）−エトキシ−シラニルオキシメチル］−ブチルエステル、オクタン酸２−［エトキシメチル−（２，２−ビス−オクタノイルオキシメチル−ブトキシ）−（３−オクタノイルスルファニル−プロピル）−シラニルオキシメチル］−２−［（２，２−ビス−オクタノイルオキシメチル−ブトキシ）−（３−メルカプト−プロピル）−エトキシ−シラニルオキシメチル］−ブチルエステルからなる群より選択される少なくとも一つの硫黄含有シラン産物を提供する、請求項１０に記載のプロセス。
【請求項１７】
ａ）少なくとも一つの微粒子充填剤；および
ｂ）微粒子（ａ）の予め混合されているかならびに／または微粒子（ａ）と化学的に結合している、少なくとも一つの請求項１において定義される式（１）のシランを含有する、
遊離微粒子組成物。
【請求項１８】
前記微粒子が、酸化金属、ケイ素含有物質およびカーボンブラックからなる群より選択される少なくとも一要素である、請求項１７に記載の遊離微粒子組成物。
【請求項１９】
前記酸化金属がシリカ、チタンおよびアルミナからなる群より選択される少なくとも一要素であり、そして、前記ケイ素含有物質がアルミノケイ酸塩、粘土および滑石からなる群の少なくとも一要素である、請求項１８に記載の遊離微粒子組成物。
【請求項２０】
前記微粒子がシリカとカーボンブラックとの混合物、およびシリカとアルミナの混合物からなる群より選択される少なくとも一要素である、請求項１９に記載の遊離微粒子組成物。
【請求項２１】
（ａ）少なくとも一つのゴム成分、（ｂ）少なくとも一つの微粒子充填剤、および（ｃ）少なくとも一つの請求項１の硫黄含有シランを含有するゴム組成物。
【請求項２２】
少なくとも一つの構成要素が請求項２１に記載のゴム組成物の硬化したものである、タイヤ、工業製品、靴底、ホース、シール、ガスケットおよびケーブルジャケットからなる群より選択される製品。